(57)【要約】【課題】自然な色調を損なわないブルーライトカット用樹脂組成物、および、前記ブルーライトカット用樹脂組成物から形成する樹脂成形体を提供すること。【解決手段】黄色色素と、紫色色素と、樹脂材料とを含むブルーライトカット用樹脂組成物であって、紫色色素の含有量が、黄色色素１００質量部に対して、２０〜６０質量部であるブルーライトカット用樹脂組成物、および、前記ブルーライトカット用樹脂組成物から形成する樹脂成形体の提供。【選択図】なし【特許請求の範囲】
【請求項１】
黄色色素と、紫色色素と、樹脂材料とを含むブルーライトカット用樹脂組成物であって、紫色色素の含有量が、黄色色素１００質量部に対して、２０〜６０質量部であるブルーライトカット用樹脂組成物。
【請求項２】
樹脂材料１００質量部に対する、黄色色素と紫色色素との合計の含有量が０．０００５〜０．０５質量部である請求項１に記載のブルーライトカット用樹脂組成物。
【請求項３】
請求項１又は２に記載のブルーライトカット用樹脂組成物から形成する樹脂成形体。
【請求項４】
４００ｎｍ〜５００ｎｍの光線透過率が６０％〜９０％である請求項３に記載の樹脂成形体。
【請求項５】
４００ｎｍ〜５００ｎｍの光線透過率と、５１０ｎｍ〜５８０ｎｍの光線透過率との差の絶対値が２０以下である請求項３又は４に記載の樹脂成形体。
【請求項６】
５１０ｎｍ〜５８０ｎｍの光線透過率が６０％〜８８％である請求項３〜５のいずれかに記載の樹脂成形体。
【請求項７】
樹脂成形体が、厚さが１ｍｍ以下の樹脂フィルムである請求項３〜６のいずれかに記載の樹脂成形体。
【請求項８】
請求項７に記載の樹脂成形体と、基材とを積層した積層体。
【請求項９】
請求項３〜７のいずれかに記載の樹脂成形体を含む照明器具。
【請求項１０】
請求項３〜７のいずれかに記載の樹脂成形体を含むレンズ。
【請求項１１】
請求項３〜７のいずれかに記載の樹脂成形体を含む表示装置。
【発明の詳細な説明】
【技術分野】
【０００１】
本発明はブルーライトカット用樹脂組成物に関する。
【背景技術】
【０００２】
ブルーライト（４００ｎｍ〜５００ｎｍ）は、網膜に潜在的に有害であると認識されており、当該ブルーライトを、網膜に到達する前に吸収する方法が検討されている。例えば、特許文献１には、樹脂材料を反応染料でコーティングする方法が開示されている。
【先行技術文献】
【特許文献】
【０００３】
【特許文献１】特表２００７−５０４８５５号公報
【発明の概要】
【発明が解決しようとする課題】
【０００４】
しかしながら、特許文献１に記載の反応染料でコーティングされた樹脂材料は、自然な色調を損なわないという点において必ずしも満足できるものではなかった。とりわけ、黄色色素反応染料のみを用いた樹脂材料は、黄色を呈するため、該樹脂材料から形成された樹脂成形体等が劣化しているものと、消費者に認識される場合があった。
【課題を解決するための手段】
【０００５】
本発明は、以下の発明を含む。
[１]  黄色色素と、紫色色素と、樹脂材料とを含むブルーライトカット用樹脂組成物であって、紫色色素の含有量が、黄色色素１００質量部に対して、２０〜６０質量部であるブルーライトカット用樹脂組成物。
[２]  樹脂材料１００質量部に対する、黄色色素と紫色色素との合計の含有量が０．０００５〜０．０５質量部である[１]に記載のブルーライトカット用樹脂組成物。
[３]  [１]又は[２]に記載のブルーライトカット用樹脂組成物から形成する樹脂成形体。
[４]  ４００ｎｍ〜５００ｎｍの光線透過率が６０％〜９０％である[３]に記載の樹脂成形体。
[５]  ４００ｎｍ〜５００ｎｍの光線透過率と、５１０ｎｍ〜５８０ｎｍの光線透過率との差の絶対値が２０以下である[３]又は[４]に記載の樹脂成形体。
[６]  ５１０ｎｍ〜５８０ｎｍの光線透過率が６０％〜８８％である[３]〜[５]のいずれかに記載の樹脂成形体。
[７]  樹脂成形体が、厚さが１ｍｍ以下の樹脂フィルムである[３]〜[６]のいずれかに記載の樹脂成形体。
[８]  [７]に記載の樹脂成形体と、基材とを積層した積層体。
[９]  [３]〜[７]のいずれかに記載の樹脂成形体を含む照明器具。
[１０]  [３]〜[７]のいずれかに記載の樹脂成形体を含むレンズ。
[１１]  [３]〜[７]のいずれかに記載の樹脂成形体を含む表示装置。
【発明の効果】
【０００６】
本発明によれば、自然な色調を損なわないブルーライトカット用樹脂組成物を提供することができる。
【発明を実施するための形態】
【０００７】
<黄色色素>
黄色色素としては、カラーインデックス（ＣＩ）に記載されたＣＩソルベント  イエロー（Ｓｏｌｖｅｎｔ  Ｙｅｌｌｏｗ）及びＣＩソルベント  オレンジ（Ｓｏｌｖｅｎｔ  Ｏｒａｎｇｅ）及びＣＩソルベント  グリーン等の油溶性染料、及び、ＣＩディスパース  イエロー（Ｄｉｓｐｅｒｓｅ  Ｙｅｌｌｏｗ）及びＣＩディスパース  オレンジ（Ｄｉｓｐｅｒｓｅ  Ｏｒａｎｇｅ）等の分散染料等が挙げられる。
【０００８】
ＣＩソルベント  イエローとしては、ＣＩソルベント  イエロー１６、ＣＩソルベント  イエロー２９、ＣＩソルベント  イエロー３３、ＣＩソルベント  イエロー４４、ＣＩソルベント  イエロー５６、ＣＩソルベント  イエロー７７、ＣＩソルベント  イエロー９３、ＣＩディスパース  イエロー３、ＣＩソルベント  イエロー１４、ＣＩソルベント  イエロー１０４、ＣＩソルベント  イエロー１０５、ＣＩソルベント  イエロー１１０、ＣＩソルベント  イエロー１１２、ＣＩソルベント  イエロー１１３、ＣＩソルベント  イエロー１１４、及び、ＣＩソルベント  イエロー１５７等が挙げられる。
【０００９】
ＣＩソルベント  オレンジとしては、ＣＩソルベント  オレンジ６０、ＣＩソルベント  オレンジ６７、ＣＩソルベント  オレンジ６８、ＣＩソルベント  オレンジ７９、ＣＩソルベント  オレンジ８０、ＣＩソルベント  オレンジ８６及びＣＩディスパース  オレンジ４７等が挙げられる。
【００１０】
ＣＩソルベント  グリーンとしては、ＣＩソルベント  グリーン５等が挙げられる。
【００１１】
ＣＩディスパース  イエローとしては、ＣＩディスパース  イエロー５４及びＣＩディスパース  イエロー１６０等が挙げられる。
【００１２】
黄色色素は、好ましくは、ＣＩソルベント  イエロー１５７、ＣＩソルベント  イエロー１１４、ＣＩソルベント  イエロー９３、ＣＩソルベント  イエロー３３、ＣＩソルベント  イエロー１６、ＣＩソルベント  グリーン５、ＣＩディスパース  イエロー５４及びＣＩディスパース  イエロー１６０であり、より好ましくはＣＩソルベント  イエロー３３である。これらの黄色色素は、可視光４００〜５００ｎｍの吸収があり、かつ水晶体の紫外線吸収領域である３００〜４００ｎｍの光を同時に吸収できるという利点を有するため好ましい。
【００１３】
<紫色色素>
紫色色素としては、カラーインデックス（ＣＩ）に記載されたＣＩソルベント  バイオレット等の油溶性染料、及び、ＣＩディスパース  バイオレット等の分散染料等が挙げられる。
【００１４】
ＣＩソルベント  バイオレットとしては、ＣＩソルベント  バイオレット１３等が挙げられる。
【００１５】
ＣＩディスパース  バイオレットとしては、ＣＩディスパース  バイオレット２８等が挙げられる。
【００１６】
紫色色素は、好ましくは、ＣＩディスパース  バイオレット２８である。
【００１７】
前記黄色色素１００質量部に対する、前記紫色色素の含有量は、２０〜６０質量部である。好ましくは２５〜４５質量部であり、より好ましくは２５〜３５質量部である。かかる割合で、黄色色素及び紫色色素を含む本発明のブルーライトカット用組成物（以下、本組成物ということがある）は、自然な色調を損なわずに、ブルーライトをカットすることができる。
<樹脂材料>
樹脂材料としては、ポリメタクリレート、ポリアクリレート、ポリエステル、ポリカーボネート、ポリスチレン及びポリ酢酸ビニル等が挙げられる。好ましくはポリメタクリレート、ポリエステル、ポリカーボネート及びポリスチレンである。樹脂材料は単独でも、組み合わせてもよい。
【００１８】
また、樹脂材料は好ましくは透明である。透明とは、光、特に可視光を透過し得る透光性を有することを意味し、透光性とは、波長３８０〜７８０ｎｍにわたる光線に対しての透過率が８０％以上となる特性をいう。
【００１９】
ポリメタクリレートとしては、ポリメチルメタクリレート、ポリ２−エチルヘキシルメタクリレート、ポリノニルメタクリレート、ポリラウリルメタクリレート、ポリステアリルメタクリレート、及び、これらのポリメタクリレートを構成するモノマーと、エチレングリコールジメタクリレート、アリルメタクリレート及びトリメチロールプロパントリメタクリレート等の架橋剤との共重合体等が挙げられる。好ましくはポリメチルメタクリレートである。市販のポリメタクリレートとしては、デルペット（登録商標）６０Ｎ（旭化成製）等が挙げられる。
【００２０】
ポリアクリレートとしては、ｎ−ブチルアクリレート、ｎ−ヘキシルアクリレート、ｎ−オクチルアクリレート、ノニルアクリレート、ラウリルアクリレート、ステアリルアクリレート、及び、これらのポリアクリレートを構成するモノマーと、エチレングリコールジメタクリレート、アリルメタクリレート及びトリメチロールプロパントリメタクリレート等の架橋剤との共重合体が挙げられる。
【００２１】
ポリエステルとしては、ポリエチレンテレフタラート等が挙げられる。好ましくは、ポリエチレンテレフタラートである。
【００２２】
ポリカーボネートとしては、芳香族ポリカーボネート、脂肪族ポリカーボネート及び脂肪族−芳香族ポリカーボネート等が挙げられる。好ましくは、芳香族ポリカーボネートがある。市販のポリカーボネートとしては、マクロロン（登録商標）２４０５（バイエル製）等が挙げられる。
【００２３】
市販のポリスチレンとしては、ＰＳＪポリスチレンＨＦ７７（ＰＳジャパン）等が挙げられる。
【００２４】
黄色色素と紫色色素との合計の含有量は、本組成物から形成される樹脂着色プレートやフィルム等の成形体の厚みに応じて適宜調整されるが樹脂材料１００質量部に対して、通常０．０００５〜０．０５質量部である。例えば、プレートの厚みが１ｍｍの場合、好ましくは０．００１〜０．００５質量部であり、より好ましくは０．００１〜０．００３質量部である。フィルムの厚みが１００μの場合、好ましくは０．０１〜０．０５質量部であり、より好ましくは０．０１〜０．０３質量部である。
【００２５】
<紫外線吸収剤>
本組成物は、さらに、紫外線吸収剤を含んでもよい。紫外線吸収剤を含むことにより、３００〜４００ｎｍの光線を吸収することができ、網膜へ有害な光線をより低減することができる。
【００２６】
前記紫外線吸収剤としては、２−（２’−ヒドロキシ−３’−ｔｅｒｔ−ブチル−５’−メチルフェニル）−５−クロロベンゾトリアゾール（チヌビン（登録商標）３２６，チバガイギー社製）、２−（２’−ヒドロキシ−５’−メチルフェニル）ベンゾトリアゾール（チヌビン（登録商標）Ｐ，チバガイギー社製）、２−（２’−ヒドロキシ−３’，５’−ジ−ｔｅｒｔ−ブチルフェニル）ベンゾトリアゾール（チヌビン（登録商標）３２０，チバガイギー社製）、２−（２’−ヒドロキシ−３’，５’−ジ−ｔｅｒｔ−ブチルフェニル）−５−クロロベンゾトリアゾール（チヌビン（登録商標）３２７，チバガイギー社製）及び２−（２’−ヒドロキシ−３’，５’−ジ−ｔｅｒｔ−アミルフェニル）ベンゾトリアゾール（チヌビン（登録商標）３２８，チバガイギー社製）等のベンゾトリアゾール系紫外線吸収剤、２，４−ジヒドロキシベンゾフェノン２−ヒドロキシ−４−メトキシベンゾフェノン、２−ヒドロキシ−４−オクトキシベンゾフェノン２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン及び２−ヒドロキシ−４−メトキシ−５−スルホベンゾフェノン等のベンゾフェノン系紫外線吸収剤、フェニルサリシレート、ｐ−ｔｅｒｔ−ブチルフェニルサリシレート及びｐ−オクチルフェニルサリシレート等のサリチル酸系紫外線吸収剤などが挙げられる。
【００２７】
前記樹脂材料１００質量部に対する、紫外線吸収剤の含有量は、本組成物部から形成される成形体の形状及び使用目的に応じて適宜調整されるが、通常０．５〜０．００１質量部であり、好ましくは０．０５〜０．００１質量部であり、より好ましくは０．０１〜０．００１質量部である。
【００２８】
<本組成物>
本組成物を、樹脂成形体に成形加工することにより、照明用フード等の照明器具、眼鏡レンズ等のレンズ及び表示装置として使用することができる。また、樹脂フィルムに成形加工してもよい。当該樹脂フィルムは、樹脂やガラス等からなる基材と積層して積層体とすることができる。当該樹脂フィルムと、基材との積層は、例えば接着剤を介して行うことができる。当該樹脂フィルムを、既存の、照明器具、レンズ及び表示装置等の基材に積層することにより、容易にブルーライトカット機能を有する照明器具、レンズ及び表示装置等を得ることができる。当該樹脂フィルムの厚さは、好ましくは１ｍｍ以下である。
また、本組成物を溶剤に溶解した溶液を、樹脂やガラス等からなる基材に塗布し、乾燥することにより、前記基材にブルーライトカット機能を付与することができる。かかる方法においては、当該本組成物が含む樹脂材料は、透明な樹脂材料であると特に好ましい。
【００２９】
本組成物から形成される樹脂成形体の４００ｎｍ〜５００ｎｍの光線透過率は、好ましくは６０％〜９０％であり、より好ましくは６０％〜８０％である。また、５１０ｎｍ〜５８０ｎｍの光線透過率は、好ましくは６０％〜８８％であり、好ましくは７０％〜８５％である。また、４００ｎｍ〜５００ｎｍの光線透過率と、５１０ｎｍ〜５８０ｎｍの光線透過率との差の絶対値は、好ましくは２０以下であり、また、好ましくは５以上である。
上記範囲の光線透過率にすることにより、自然な色調を損なわないブルーライトカット用樹脂成形体を得ることができる。本組成物及び本組成物から形成される樹脂成形体は、それ自身が自然な色調を呈し、さらに、それを透過する光も自然な色調を呈するものである。上記光線透過率は、黄色色素、紫色色素及び樹脂材料の混合量比、及び、当該樹脂成形体の厚さによって調整することができる。
【００３０】
本組成物は、通常、黄色色素、紫色色素及び樹脂材料を混合することにより得られる。
該混合は、樹脂材料の重合時に同時に行なってもよいし、ペレット等の固形の樹脂材料を溶融し、黄色色素及び紫色色素と混練してもよい。また樹脂材料を溶剤に溶解した溶液に、黄色色素及び紫色色素を溶解し、混合してもよい。
樹脂材料を溶融し、黄色色素及び紫色色素と混練する温度は、樹脂材料の融点に応じて適宜調整されるが、通常１００〜３５０℃である。該混練の時間は、通常２〜５分である。
【００３１】
本組成物から形成される樹脂成形体は、例えば、本組成物を溶融成形することにより得られる。溶融成形には射出成型機等の通常の成型機を用いることができる。
【実施例】
【００３２】
以下、実施例により本発明をさらに詳細に説明する。
【００３３】
<光線透過率の測定>
分光光度計（ＵＶ−３１０１ＰＣ、島津製作所製、光源  ＷＩランプ、Ｄ２ランプ、Ｒｅｆ  空気）で、青色光４００ｎｍ−５００ｎｍ及び黄色光５１０ｎｍ−５８０ｎｍの透過率を測定した。
【００３４】
実施例１
ポリスチレン樹脂（ＰＳ）（ＰＳＪポリスチレンＨＦ７７、ＰＳジャパン製）１０００ｇと、スミプラスト（登録商標）オリーブＭＲ（ＣＩソルベント  イエロー３３（７０質量部）とＣＩディスパース  バイオレット２８（３０質量部）の混合品、住化ケムテックス製）０．０１ｇとをタンブラーで５分間予備混合した後、射出成型機（成型条件１９０℃）で厚さ１ｍｍの樹脂プレートを作成した。得られた樹脂プレートの色目を目視にて確認し、さらに、光線透過率を測定した。結果を表１に示す。
【００３５】
実施例２
スミプラスト（登録商標）オリーブＭＲの混合量を０．０５ｇとした以外は実施例１と同様に実施して樹脂プレートを得た。結果を表１に示す。
【００３６】
実施例３
樹脂プレートの厚さを３ｍｍとした以外は実施例１と同様に実施して樹脂プレートを得た。結果を表１に示す。
【００３７】
実施例４
スミプラスト（登録商標）オリーブＭＲの混合量を０．０５ｇとし、樹脂プレートの厚さを３ｍｍとした以外は実施例１と同様に実施して樹脂プレートを得た。結果を表１に示す。
【００３８】
実施例５
ポリメチルメタクリレート樹脂（ＰＭＭＡ）（デルペット（登録商標）６０Ｎ、旭化成製）１０００ｇと、スミプラスト（登録商標）オリーブＭＲ（ＣＩソルベント  イエロー３３（７０質量部）とＣＩディスパース  バイオレット２８（３０質量部）の混合品、住化ケムテックス製）０．０１ｇとをタンブラーで５分間予備混合した後、射出成型機（成型条件２００℃）で厚さ１ｍｍの樹脂プレートを作成した。得られた樹脂プレートの色目を目視にて確認し、さらに、光線透過率を測定した。結果を表１に示す。
【００３９】
実施例６
スミプラスト（登録商標）オリーブＭＲの混合量を０．０５ｇとした以外は実施例５と同様に実施して樹脂プレートを得た。結果を表１に示す。
【００４０】
実施例７
樹脂プレートの厚さを３ｍｍとした以外は実施例５と同様に実施して樹脂プレートを得た。結果を表１に示す。
【００４１】
実施例８
スミプラスト（登録商標）オリーブＭＲの混合量を０．０５ｇとし、樹脂プレートの厚さを３ｍｍとした以外は実施例１と同様に実施して樹脂プレートを得た。結果を表５に示す。
【００４２】
実施例９
ポリカーボネート樹脂（ＰＣ）（マクロロン（登録商標）２４０５、バイエル製）１０００ｇと、スミプラスト（登録商標）オリーブＭＲ（ＣＩソルベント  イエロー３３（７０質量部）とＣＩディスパース  バイオレット２８（３０質量部）の混合品、住化ケムテックス製）０．０１ｇとをタンブラーで５分間予備混合した後、射出成型機（成型条件２８０℃）で厚さ１ｍｍの樹脂プレートを作成した。得られた樹脂プレートの色目を目視にて確認し、さらに、光線透過率を測定した。結果を表２に示す。
【００４３】
実施例１０
スミプラスト（登録商標）オリーブＭＲの混合量を０．０５ｇとした以外は実施例９と同様に実施して樹脂プレートを得た。結果を表２に示す。
【００４４】
実施例１１
樹脂プレートの厚さを３ｍｍとした以外は実施例９と同様に実施して樹脂プレートを得た。結果を表２に示す。
【００４５】
実施例１２
スミプラスト（登録商標）オリーブＭＲの混合量を０．０５ｇとし、樹脂プレートの厚さを３ｍｍとした以外は実施例９と同様に実施して樹脂プレートを得た。結果を表２に示す。
【００４６】
参考例１
ポリスチレン樹脂（ＰＳ）（ＰＳＪポリスチレンＨＦ７７、ＰＳジャパン製）１０００ｇと、スミプラスト（登録商標）イエローＨＬＲ（ＣＩソルベント  イエロー１１４、ＣＩディスパース  イエロー５４、住化ファインケム製）０．０１ｇとをタンブラーで５分間予備混合した後、射出成型機（成型条件１９０℃）で厚さ１ｍｍの樹脂プレートを作成した。得られた樹脂プレートの色目を目視にて確認し、さらに、光線透過率を測定した。結果を表３に示す。
【００４７】
参考例２
スミプラスト（登録商標）イエローＨＬＲの混合量を０．０５ｇとした以外は参考例１と同様に実施して樹脂プレートを得た。結果を表３に示す。
【００４８】
参考例３
樹脂プレートの厚さを３ｍｍとした以外は参考例１と同様に実施して樹脂プレートを得た。結果を表３に示す。
【００４９】
参考例４
スミプラスト（登録商標）イエローＨＬＲの混合量を０．０５ｇとし、樹脂プレートの厚さを３ｍｍとした以外は参考例１と同様に実施して樹脂プレートを得た。結果を表３に示す。
【００５０】
参考例５
ポリスチレン樹脂（ＰＳ）（ＰＳＪポリスチレンＨＦ７７、ＰＳジャパン製）１０００ｇと、スミプラスト（登録商標）イエローＦＬ７Ｇ（ＣＩソルベント  グリーン５、住化ファインケム製）０．０１ｇとをタンブラーで５分間予備混合した後、射出成型機（成型条件１９０℃）で厚さ１ｍｍの樹脂プレートを作成した。得られた樹脂プレートの色目を目視にて確認し、さらに、光線透過率を測定した。結果を表３に示す。
【００５１】
参考例６
スミプラスト（登録商標）イエローＦＬ７Ｇの混合量を０．０５ｇとした以外は参考例５と同様に実施して樹脂プレートを得た。結果を表３に示す。
【００５２】
参考例７
樹脂プレートの厚さを３ｍｍとした以外は参考例５と同様に実施して樹脂プレートを得た。結果を表３に示す。
【００５３】
参考例８
スミプラスト（登録商標）イエローＦＬ７Ｇの混合量を０．０５ｇとし、樹脂プレートの厚さを３ｍｍとした以外は参考例５と同様に実施して樹脂プレートを得た。結果を表３に示す。
【００５４】
参考例９
ポリスチレン樹脂（ＰＳ）（ＰＳＪポリスチレンＨＦ７７、ＰＳジャパン製）１０００ｇと、スミプラスト（登録商標）レモンイエローＨＬ（ＣＩソルベント  イエロー３３、住化ファインケム製）０．０１ｇとをタンブラーで５分間予備混合した後、射出成型機（成型条件１９０℃）で厚さ１ｍｍの樹脂プレートを作成した。得られた樹脂プレートの色目を目視にて確認し、さらに、光線透過率を測定した。結果を表４に示す。
【００５５】
参考例１０
スミプラスト（登録商標）レモンイエローＨＬの混合量を０．０５ｇとした以外は参考例９と同様に実施して樹脂プレートを得た。結果を表４に示す。
【００５６】
参考例１１
樹脂プレートの厚さを３ｍｍとした以外は参考例９と同様に実施して樹脂プレートを得た。結果を表４に示す。
【００５７】
参考例１２
スミプラスト（登録商標）レモンイエローＨＬの混合量を０．０５ｇとし、樹脂プレートの厚さを３ｍｍとした以外は参考例９と同様に実施して樹脂プレートを得た。結果を表４に示す。
【００５８】
参考例１３
ポリスチレン樹脂（ＰＳ）（ＰＳＪポリスチレンＨＦ７７、ＰＳジャパン製）１０００ｇと、プラストイエロー８０５０（ＣＩディスパース  イエロー１６０、有本化学製）０．０１ｇとをタンブラーで５分間予備混合した後、射出成型機（成型条件１９０℃）で厚さ１ｍｍの樹脂プレートを作成した。得られた樹脂プレートの色目を目視にて確認し、さらに、光線透過率を測定した。結果を表４に示す。
【００５９】
参考例１４
プラストイエロー８０５０の混合量を０．０５ｇとした以外は参考例１３と同様に実施して樹脂プレートを得た。結果を表４に示す。
【００６０】
参考例１５
樹脂プレートの厚さを３ｍｍとした以外は参考例１３と同様に実施して樹脂プレートを得た。結果を表４に示す。
【００６１】
参考例１６
プラストイエロー８０５０の混合量を０．０５ｇとし、樹脂プレートの厚さを３ｍｍとした以外は参考例１３と同様に実施して樹脂プレートを得た。結果を表４に示す。
【００６２】
【表１】
2015017152.tif 000002
【００６３】
【表２】
2015017152.tif 000003
【００６４】
【表３】
2015017152.tif 000004
【００６５】
【表４】
2015017152.tif 000005
【００６６】
実施例１〜１２の樹脂プレートは、自然な淡緑褐色を呈し、さらにブルーライト（青色光）をカットした。参考例１〜１６の樹脂プレートは強い黄色を呈しており、自然な色調を損なっていた。
【産業上の利用可能性】
【００６７】
本発明のブルーライトカット用樹脂組成物によれば、自然な色調を損なわずにブルーライトをカットすることができる。